2 % 초과 의 Si 를 가지 면 시그마 와 같 은 엠브리 틀 링 상 ( embrittling phase ) 의 형성 이 촉진 되 고 , 합금 내 에서 질소 의 용해도 가 감소 한다 . 또한 Si 는 페라이트 상 ( ferritic phase ) 을 안정 시키 며 , 2 % 초과 의 Si 는 오스테나이트 상 을 유지 시키 기 위한 추가 적 인 오스테나이트 안정 화제 의 첨가 를 요구 한다 . 따라서 , 본 발명 의 오스테나이트 계 스테인리스 강 은 최대 2 . 0 % Si 를 갖 는다 . 본 명세서 에 따르 는 한 구체 예 에서 , Si 함량 은 1 . 0 % 또는 그 미만 일 수 있 다 . 본 발명 의 또 다른 구체 예 에서 , Si 첨가 효과 는 Si 함량 을 0 . 5 - 1 . 0 % 로 조절 함 으로써 균형 맞춰질 수 있 다 .